(57)【要約】【課題】本発明は、湿潤時の保形性、水又は薬液の保液性に優れ、かつ拭取り性が良好でしかも人体や器具への物理刺激性の低い湿潤清拭部材用の基材及び湿潤清拭部材を提供することを目的とする。【解決手段】少なくとも水及び／又は薬液が含浸されてなる湿潤清拭部材において、該基材が少なくとも片側表面の繊維本数の６０％以上の面積を繊維径が２．９〜７．１μｍのセルロース長繊維によって構成される不織布であり、表面繊維の繊維配列係数が０．６５〜１．３５であることを特徴とする湿潤清拭部材用基材及びこれを用いた湿潤清拭部材。【選択図】  選択図なし。【特許請求の範囲】
【請求項１】
少なくとも片側表面が、繊維径が２．９〜７．１μｍのセルロース長繊維が繊維本数の６０％以上を占める不織布であり、該表面における繊維配列係数が０．６５〜１．３５であることを特徴とする湿潤清拭部材用基材。
【請求項２】
不織布がセルロース長繊維を３０重量％以上含有することを特徴とする請求項１に記載の湿潤清拭部材用基材。
【請求項３】
該セルロース長繊維が再生セルロース連続長繊維であることを特徴とする請求項１または２に記載の湿潤清拭部材用基材。
【請求項４】
請求項１〜３のいずれかに記載の湿潤清拭部材用基材に水及び／又は薬液が含浸されてなる湿潤清拭部材。
【発明の詳細な説明】
【技術分野】
【０００１】
本発明は、おしぼりやウェットティッシュ、清浄綿や各種微粉末パウダーを付着させた対人又は対物ワイパー、ＯＡクリーナー等に代表される人体や器具等を清拭する湿潤清拭部材用の基材及び湿潤清拭部材に関する。更に詳しくは、湿潤時の保形性、水又は薬液の保液性に優れ、かつ拭取り性が良好でしかも人体や器具への物理性激性の低い湿潤清拭部材用の基材及び湿潤清拭部材に関する。
【背景技術】
【０００２】
濡れおしぼりやウエットティッシュ等の湿潤清拭部材用の基材には、保液性を良好にするためセルロース系のシート、例えば紙や不織布が使用されている。しかしながらセルロース系のシートでは湿潤時に強度が低下したり、保形性が悪かったりして取り扱い性に問題があった。取り扱い性を向上させるために、例えばおしぼりではフィルムと貼り合わせることにより湿潤時の保形性を向上させるような対策が取られているがシートが硬くなったりする欠点があった。また、紙を含め短繊維で作られたシートを基材として使用する場合、拭取り面へ短繊維が脱落して拭取り面を汚染する可能性が非常に大きいものであった。
【０００３】
これらの問題を解決するために、特許文献１で提案されている再生セルロース連続長繊維不織布や、特許文献２に記載の方法で製造されるリヨセル長繊維不織布を湿潤清拭部材用基材に用いると、例えば男性の顔面を清拭した場合、短いひげ等に基材が引っかかっても、不織布を構成する繊維が長繊維であるため脱落せず、顔面を汚染することは非常に少ないという利点があるが、湿潤状態では膨潤し易く、かつ湿潤強力が低下し、伸度が増大するため、水又は薬剤を含浸して用いられる湿潤清拭部材用基材としては、湿潤時の保形性が不充分で取り扱い性に問題があった。また繊維径が太いため接触面積あたりの繊維本数が少なくなり、拭取り性が充分なものではなかった。また、湿潤清拭部材は拭取り性を向上させるために、基材にエンボス等で凹凸をつけたり開口部や凹部等を設けることで物理的に拭取り性を向上させる手段が知られているが、このような物理的な手段でも表面の汚れに追従せず十分な拭取り性は得られなかった。
【０００４】
このため、特許文献１では合成繊維の割繊糸を用いてシートにしたものが提案され、これを湿潤清拭部材用基材に用いると、接触面積当たりの繊維本数が多く、拭取り面の汚れに密着し、充分な拭取り効果が得られるものの、例えば人体に用いられる場合、皮膚とこすり合わせた場合に摩擦抵抗が過大で、肌の弱い人では摩擦により傷を生じる可能性が大きいものであった。また、合成繊維では、保液性が低いため水又は薬液を含浸して湿潤清拭部材とした場合、含浸液が少なくて薬剤の効果が低下したり、含浸液が多くて液垂れによって周辺を汚染したりすることがあった。さらに、特許文献３では、繊度が０．１ｄｔｅｘ〜０．６ｄｔｅｘの繊維径の細いセルロース長繊維不織布が提案されているが、この不織布を湿潤清拭部材用基材として用いると、充分な拭取り性は得られるものの、水又は薬剤を含浸して用いられる湿潤清拭部材用基材としては、湿潤時の保形性が不充分で取り扱い性に問題があった。
【特許文献１】特開２００３−３３９５６７公報
【特許文献２】特表２００２−５２１５８５公報
【特許文献３】特開２００３−３０６８６０公報
【発明の開示】
【発明が解決しようとする課題】
【０００５】
本発明は、湿潤時の保形性、水又は薬液の保液性に優れ、かつ拭取り性が良好でしかも人体や器具への物理刺激性の低い湿潤清拭部材用の基材及び湿潤清拭部材を提供することを目的とする。
【課題を解決するための手段】
【０００６】
本発明者等は、前記課題を解決するため、セルロース繊維不織布を構成する単糸繊度を細くすると共に、不織布を構成する繊維の配向を制御することにより、湿潤時の形態保持性が良好なこと、拭取り性を向上できること、皮膚や器材等の拭取り対象部材に対して傷を付け難いことを見出し、本発明をなすに至った。
すなわち、本発明は以下の通りである。
（１）少なくとも片側表面の繊維本数の６０％以上が繊維径が２．９〜７．１μｍのセルロース長繊維によって構成される不織布を含み、表面における繊維配列係数が０．６５〜１．３５であることを特徴とする湿潤清拭部材用基材である。
（２）セルロース長繊維を３０重量％以上含有することを特徴とする請求項１に記載の湿潤清拭部材用基材である。
（３）該セルロース長繊維が再生セルロース連続長繊維であることを特徴とする請求項１または２に記載の湿潤清拭部材用基材である。
（４）少なくとも水及び／又は薬液が含浸されてなる湿潤清拭用部材において、湿潤清拭部材用基材が請求項１〜３のいずれかに記載の湿潤清拭部材である。
【発明の効果】
【０００７】
本発明によれば、湿潤時の保形性、水又は薬液の保液性に優れ、かつ拭取り性が良好でしかも人体や器具への物理刺激性の低い湿潤清拭部材用の基材及び湿潤清拭部材を得ることができる。
【発明を実施するための最良の形態】
【０００８】
本発明について以下具体的に説明する。
本発明の湿潤清拭部材用基材に用いる不織布は、繊維径２．９〜７．１μｍ、好ましくは２．９〜６．５μｍ、更に好ましくは２．９〜５．８μｍのセルロース長繊維が少なくとも該不織布の片側表面の繊維本数の６０％以上、好ましくは８０％以上、最も好ましくは１００％を占める不織布である。
本発明でいうセルロース長繊維とは、精製セルロース長繊維であるリヨセルや、再生セルロース連続長繊維をいう。本発明の湿潤清拭部材用基材に用いる不織布がセルロース長繊維１００％で構成される不織布の場合は、例えば、特表２００２-５２１５８５号公報に記載の精製セルロースであるリヨセル等の長繊維不織布や、また例えば、キュプラアンモニウム法レーヨン原液を流下緊張紡糸法によりネット上に連続で紡糸し、繊維自体の自己接着や必要に応じて水流交絡により繊維を交絡させて不織布化した再生セルロース連続長繊維不織布が挙げられる。セルロース長繊維不織布の場合は、構成する繊維が長繊維であるため、繊維の脱落がセルロース短繊維不織布に比べて少ないので好ましい。
【０００９】
ここでいう繊維径とは、不織布表面の電子顕微鏡写真で単繊維が約１ｃｍ程度になる倍率で観察した時の繊維の直径のことをいう。本発明では、不織布表面の任意の２００点で繊維の直径を測定して、その存在比率が６０％以上である、すなわち１２０点以上が繊維径２．９〜７．１μｍの繊維で構成されていることをいう。
セルロース繊維不織布の繊維径が２．９〜７．１μｍであることにより、この範囲よりも繊維径が大きい従来のセルロース繊維不織布と比べて、自己接着点数や繊維自身が交絡する度合いが増加するため、伸度が規制され、乾燥時及び湿潤時の形態保持性が向上する。繊維径が上記の範囲よりも小さいと、製造時に単繊維が切断して毛羽となったり、製品としての使用時に摩擦により容易に単繊維が切断したりして、脱落繊維が増加することがある。したがって、繊維径が上記の範囲よりも小さいと、特に、長繊維不織布としての特徴が損なわれるので好ましくない。
【００１０】
また、本発明の湿潤清拭部材用基材に用いる不織布において片側表面とは、繊維径２．９〜７．１μｍのセルロース長繊維を有効に活用できる面のことであり、使用目的により片側だけでなく両面ともにこの範囲の繊維径を有していてもよい。繊維径２．９〜７．１μｍのセルロース長繊維が該不織布の両側表面ともに繊維本数の６０％未満であると、形態保持性や、使用目的としての拭取り性等を満足しうるものが得られない。また、繊維径２．９〜７．１μｍのセルロース長繊維が該不織布の両側表面ともに繊維本数の６０％以上であれば、例えば薬液を含浸して除菌を行う除菌用ウエットティッシュの場合、薬液が若干蒸発しても繊維による掻き取り効果により除菌効率の低下を抑制できる点からも好ましい。
【００１１】
本発明の湿潤清拭部材用基材に用いる不織布は、繊維配列係数が０．６５〜１．３５、好ましくは０．７５〜１．２５である。ここでいう繊維配列係数とは、以下の方法で測定されたものをいう。
２０ｃｍ四方のサンプル（試料）を準備し、サンプルの表面にしわが入らない状態で、直径１２ｃｍの円筒に輪ゴム又はテープ等で固定する。蒸留水１リットルにシャチハタスタンプインキ水性染料系Ｓ−１（赤）を１０ｍｌ入れ、評価液を作成する。評価液を先端口径０．７ｍｍのビューレットに注入する。図１に示すように、サンプル、ビューレット、カメラをセットする。カメラは固定式、ビューレットは高さ固定の横移動式で、カメラ位置はサンプル表面から１０ｃｍ上方に、ビューレット位置はサンプル表面から５ｃｍ上方に、それぞれセットする。１滴当たり約０．０１ｍｌの割合で、評価液を５滴（０．０５ｍｌ）サンプル上に落とし、同時にビューレットを横に移動させ、１０秒後の拡散状態の写真撮影を行う。この際、サンプル表面にＪＩＳ規格の金尺を置き、写真に写るようにして実際の拡散面積に換算できるようにする。写真から画像処理等で拡散面積を求めることもできる。
【００１２】
得られた写真を用いて繊維配列係数を測定する。通常、液は楕円形に拡散する。この楕円の機械軸方向の径ａと機械軸と垂直方向の径ｂを測定し、繊維配列係数ｃを下記式で算出する。
繊維配列係数ｃ＝ｂ／ａ
繊維配列係数は、液が滴下された時の拡散状態を示す係数であるが、液の拡散が繊維の配列方向と相関が高いことから、繊維の配列方向を示すものである。機械軸方向の繊維の配列が大きいと繊維配列係数は１未満となる。機械軸と機械軸と垂直方向への繊維の配列が同じ状態であると液拡散状態は円状になり、この場合繊維配列係数は１となる。また、機械軸方向よりも機械軸と垂直方向の繊維の配列が多いと、繊維配列係数は１を超えるものとなる。
【００１３】
繊維配列係数が０．６５未満であると、機械軸方向に繊維が主体的に配列され、機械軸と垂直方向に存在する繊維との交絡、結合数が減少するため、機械軸と垂直方向に対する形態保持性が小さく、機械軸と垂直方向に伸びが大きくなったり、幅が入りやすくなったりすると共に、機械軸方向へは引裂きやすくなる。
また、繊維配列係数が１．３５を超えると、機械軸と垂直方向に繊維が主体的に配列され、不織布の伸びは組織伸びが大きく影響し、繊維自体の伸びの影響は小さくなる。このため、組織伸びは発生するものの、交絡や結合点数が非常に多いため、機械軸方向へ張力がかかっても幅方向への影響は大きくはならない。しかし、繊維配列係数が１．３５を超えることにより非常に硬い不織布となるので、実際の使用においては支障をきたすことがある。
【００１４】
上述のように、これらの機械軸方向の破断伸度や繊維配列係数は、不織布を形成する繊維の単繊度と製造時の機械方向への繊維の配列方向をコントロールすることによって得ることができる。単繊度を小さくすることにより、単繊度の大きいものに比べて、同一目付の不織布では構成する繊維の本数が増加し、例えば再生セルロース連続長繊維の場合、自己接着点数が増加すると共に、繊維同士の交絡点数も大幅に増加する。拘束点が増加することにより、伸びにくい、すなわち破断伸度の低い不織布が形成される。また、例えば再生セルロース連続長繊維不織布においては、ウエブ形成は、紡糸後、ネット等へ糸を分散させることによって行われる。この時の糸の分散状態によって、機械軸方向、機械軸と垂直方向の力学物性が決定されると言っても過言ではない。分散状態のコントロールは、例えば、ウエブを形成させるネットに進行方向（機械軸方向）と垂直方向（幅方向）に振動を与え、紡糸した糸にｓｉｎカーブを描かせることなどで調整できる。幅方向への振動数、振動幅を大きくすると、機械軸方向へは伸びにくい不織布を得ることができる。これらの性状は乾燥状態だけでなく、湿潤状態においても形態保持性が改善されるので、本発明の水及び／又は薬剤を含浸されて用いるのに十分な形態保持性を得ることができる。
【００１５】
なお、繊維径２．９〜７．１μｍのセルロース長繊維不織布を得るには、例えば、キュプラアンモニウム法レーヨン原液を用いて再生セルロース長繊維不織布を得る場合、原液を紡糸する紡口の直径を従来のものより小さくすると共に、原液の粘度や原液温度を調整したり、凝固速度をコントロールし、更に延伸倍率を従来よりも高く取ることによって好適に得られる。
本発明の湿潤清拭部材用基材に用いる不織布は、セルロース長繊維を３０重量％以上含有することが好ましく、更に好ましくは６０重量％以上であり、最も好ましくは１００重量％である。セルロース長繊維の含有により保液性が向上する。セルロース繊維は吸液性能特に吸水性能に優れているが、その中で再生セルロース繊維及び精製セルロース繊維は綿等の天然セルロース繊維と比べても、非常に優れた吸水性能を持っているので好ましい。セルロース長繊維が３０重量％未満であると保液性に乏しく、本発明の目的である湿潤状態での拭き取りを満足することが困難となることがある。
【００１６】
本発明の湿潤清拭部材用基材に用いる不織布は、湿潤形態保持率が８０％以上が好ましく、更に好ましくは９０％以上である。ここでいう湿潤形態保持率とは、以下の方法で測定される。
図２に、測定方法を模式的に示す。不織布の機械軸方向に縦長となるように５ｃｍ×１２ｃｍにサンプルを準備し、上下１ｃｍの部分の中央部に印をつけて測定部を作成する。サンプル質量（Ｗ１）の１０倍量の純水をサンプルに均一に付与する。サンプルの上下１ｃｍをサンプル保持板に挟み固定する。１ｍ２あたりのサンプル質量の３０ｗｔ％の荷重（下部のサンプル保持板は１ｍ２当りのサンプル質量の１０ｗｔ％とし、荷重はこれを加えたものとする）をかけて３０秒間吊り下げた後、除重し（下部のサンプル保持板も外す）、３０秒後に測定部の長さＬ（ｃｍ）、すなわち、サンプル保持板間の長さを測定する。初期サンプル長（荷重前のサンプル保持板間の長さ）は１０ｃｍとして、湿潤形態保持率を次式で計算する。
湿潤形態保持率（％）＝（１０−（Ｌ−１０））／１０×１００
【００１７】
湿潤形態保持率は、湿潤状態においての不織布による拭取り時の取扱い性と大きく相関する。湿潤形態保持率が８０％以上であると、湿潤状態における拭取り時に不織布がヨレルことがなく、取扱い性が良好であり、また、不織布が破れることがないので、拭取り面を再汚染することが無い。
湿潤形態保持率は、前述した不織布を形成する繊維の配列方向、繊維の交絡状態、すなわち単繊維の存在量によってコントロールすることができる。湿潤形態保持率を向上させるには、機械軸と垂直方向への繊維配列数を増加させること、不織布を構成する繊維の単繊度を低下させて繊維存在本数を増加させることにより、繊維の交絡点数を増加させることによって、湿潤形態保持率を好適にすることができる。
【００１８】
本発明の湿潤清拭部材用基材に用いる不織布は、白色係数が７以上であることが好ましく、更に好ましくは１０以上である。本発明でいう白色係数とは以下の測定により求められたものをいう。試料を１２枚重ねの状態で測定する。尚、測定面は繊維径が規定された面とする。サカタインクス株式会社製標準色彩管理システムマクベスＣＥ−３０００で、Ｃ光源を用い、視野２°、鏡面光沢及び光源の紫外線領域を含めて、５回測定した平均値からＸ、Ｙ、Ｚの３刺激値を求め次式より白色度及び黄色度を算出する。
白色度＝４（０．８４７Ｚ）−３Ｙ
黄色度＝１００（１．２８Ｘ−１．０６Ｚ）／Ｙ
尚、測定原理及び光源が同一であれば他の測定機器で測定してもよい。
白色係数は次式により算出される。
白色係数＝白色度／黄色度
白色係数は布帛の白さをより顕著に示す係数値である。通常、白い布帛は白色度が大きく黄色度が小さいものである。従って白色係数を用いれば白さの程度をより明確に捉えることが可能となる。
【００１９】
本発明の湿潤清拭部材用基材に用いる不織布の白色係数が向上するのは、単繊度が小さいので紡糸時に繊維内部まで精練できることと単繊度が小さいために不織布表面において乱反射が発生するためと推定され、白色度が向上し、黄色度が低下するため白色係数が大幅に向上する。繊維径が前述の条件を満足しないと白色係数が７以上にならないことがある。従って本発明に用いられる不織布は漂白または蛍光増白処理を行わなくても極めて白色度が高く黄色度が低い不織布である。白色係数が７未満であると例えば医薬医療用や食品用途で用いた場合、清潔感が低下する。白色係数を向上させるには、前述のように繊維径のコントロールや紡糸時の精練条件等をコントロールすることによって向上させることが可能である。尚、染色品等の着色品ではこの規定は相当しない。一般的に白色に類する色についての規定であり、その場合に黄色度が負の値である時は、白色係数は７以上とする。
【００２０】
本発明の湿潤清拭部材用基材に用いる不織布は、目付が８〜１５０ｇ／ｍ２が好ましく、より好ましくは１０〜１２０ｇ／ｍ２、更に好ましくは２０〜１００ｇ／ｍ２であり、厚みが０．０３〜１ｍｍが好ましく、より好ましくは０．０５〜０．８ｍｍである。目付及び厚みは用途により適宜選択が可能である。目付が上記の範囲であると、不織布としての強度が高く、製品とした場合に破れにくくなり、リントの発生等、実際の使用において問題を生じることがなく、また、繊維充填密度が適度であるためソフトであり、拭取り性に優れる。
【００２１】
本発明の湿潤清拭部材用基材に用いる不織布には、開口部や凹部、凹凸等で形成されたパターンが存在していてもよい。開口部や凹部、メッシュパターンの形状は、用法等で適宜選択すればよい。例えば、楕円形や円形、正方形や長方形、ひし形等の独立したパターンや凹凸形状が組み合わされた、例えば杉綾形状のパターン等、適宜選択すればよい。また、その配列パターン、例えば、独立した開口部や凹部で千鳥配列にしたりすること等も適宜選択すればよい。但し、上述の独立した開口部や凹部のパターンを設ける場合には、開口部や凹部の１個あたりの面積は０．０５〜１０ｍｍ２が好ましく、より好ましくは０．１〜５ｍｍ２、更に好ましくは０．２〜２．５ｍｍ２である。開口部や凹部の１個あたりの面積が上記の範囲であると、拭取り等への寄与が効果的に得られ、また、拭取り対象物が開口部や凹部を通過しても、手等を汚染することがない。なお、開口部や凹部の１個あたりの面積は、不織布の裏側に、例えば黒色の色紙等を置いて２値化、すなわち黒と白に分離できる状態にして、開口部や凹部が判別できる状態にして画像処理等で求めればよい。
【００２２】
また、このような表面修飾は、例えば、不織布をメッシュ状のネットに乗せた状態で高圧液体流で処理することにより、ネットの交絡点部の上にある不織布の繊維が高圧液体流で周囲に押しやられることにより、好適に得ることができる。また、例えば金属ロールの表面に凹凸パターンを作成し、金属ロールとゴムロールの間に圧力をかけながら不織布を通して凹凸形状をつける、いわゆるエンボス等の手法でも好適に得ることができる。
ワイパー表面のメッシュパターンの有無により、拭取り性や通液性等の機能性をコントロールしたり、意匠性を向上させたりすることができる。
本発明の湿潤清拭部材用基材に用いる不織布は、前記で規定した範囲内であれば、例えば単繊度が違う糸が混合されていてもよいし、他の素材や他の不織布と複合されていてもよい。このような手段により、より高度な機能性を付与することが可能となる。
【００２３】
例えば、フィルムをラミネートや接着して強度を出したり、合成繊維不織布であるスパンボンドの上にセルロース不織布を重ねて高圧液体流で３次元交絡させて強度やボリューム感を出したりしてもよい。また、長繊維不織布間に短繊維を入れて高圧液体流で複合することで繊維充填密度を低下させて保液性を向上させたりしてもよい。
本発明の湿潤清拭部材用基材に用いる不織布における好ましい態様はセルロース連続長繊維不織布であるが、例えば、旭化成せんい株式会社製のベンリーゼ（登録商標）がこれに相当する。キュプラ不織布の製造方法は、異物を除去し、重合度を調整したコットンリンターを銅アンモニウム溶液に溶解させた原液を、細孔（原液吐出孔）を有する紡糸口金（紡口）から押し出し、水と共に漏斗内を落下させ、脱アンモニアさせることにより原液を凝固させつつ、延伸を行い、ネット上へ振り落としウエブを形成させる。この際、ネットを進行させながら、進行方向と垂直方向へ振動させることにより、ネットへ振り落とされる繊維はｓｉｎカーブを描くことになる。
【００２４】
紡糸時の延伸は１００〜５００倍が可能であり、紡糸漏斗の形状と、その中を流下させる紡糸水量を変えることにより、延伸倍率の調整が任意に可能である。延伸倍率を変えることにより、単繊度や不織布の強度を変えることが可能である。また、紡糸水量や温度を変化させることにより、原液内に微量残留する低分子量セルロース、いわゆるヘミセルロースをコントロールすることも可能である。また、ネットの進行速度、振動幅を制御することにより、繊維配列方向を制御し、不織布としての強度や伸度等をコントロールすることが可能である。紡糸漏斗の形状としては、矩形型が好ましく、流下させる紡糸漏斗の長さは１００〜４００ｍｍ、流下出口のスリット幅は２〜５ｍｍが好ましい。紡糸に用いる紡口の原液吐出孔の直径は０．１〜０．５ｍｍが好ましく、形状は丸型が好ましい。
【００２５】
また、不織布の均一性を確保する意味から、ウエブを積層して不織布化することが好ましく、その積層枚数は３〜１０枚が好ましい。積層後のウエブを、例えば、特許第７８７９１４号公報、特許第８７７５７９号公報に記載の方法により、ウエブ状態でセルロースを再生させたり、精練したりした後、高圧水流により繊維交絡させた不織布を製造することもできる。この際に、意匠性を付与するために、不織布に穴や凹凸をつけたりすることが、高圧水流の条件や不織布の下及び／又は上に配置されるネットの柄によって可能となる。得られた不織布は、乾燥、巻き取り品として得ることができる。紡糸から巻き取りまでが一連の工程で成されるため、繊維が切断されずに連続的に繋がっているので連続長繊維不織布という。
【００２６】
本発明の湿潤清拭部材用基材に用いる不織布の物理刺激性は、最大傷深さが３μｍ以下が好ましく、さらに好ましくは１．５以下、もっとも好ましくは１．０μｍ以下である。本発明でいう物理刺激性とは以下の方法で測定されたものをいう。寒天（ＡＧＡＲ  ＰＯＷＤＥＲ、和光純薬社製、試薬）０．２ｇとゼラチン（ＤＩＦＣＯ社製、試薬）８ｇを水１００ｇに溶解後、シャーレに表面が平坦になるように分注、冷蔵庫にて固化した物を拭取り対象物とする。湿潤清拭部材の任意の場所から、５ｃｍ×１０ｃｍの試料を３点切り出し、カトウテック（株）社製摩擦感テスター（ＫＥＳ−ＳＥ）の摩擦端子に装着する。試料と前述の拭取り対象物とを、接圧４．９×１０３Ｐａ、接触面積１ｃｍ２、摩擦距離２ｃｍの条件で上記摩擦感テスターを用いて１回摩擦する。対象物表面の、摩擦によって生じた幅１ｃｍ、摩擦方向２ｃｍの摩擦跡の中央部分、摩擦方向に対して直交する方向１．０ｃｍ幅の拭取り跡を非接触式レーザー測量機を用いて、摩擦による擦過跡の最大深さを非接触式レーザー測量機を用いて測定する。最大深さの値が大きいほど、対象物にたいして傷を付け易いことを示す。不織布の物理刺激性は、不織布表面に繊維端やクリンプ等が存在すると、それらが拭き取り対象物に対して傷の原因となるので、長繊維不織布が好ましい。さらに、拭き取り対象物と摩擦する際に、不織布の表面繊維が柔らかいことが、物理刺激応力が低いという点で好ましく、湿潤清拭用基材として用いられた際に、湿潤応力が低いレーヨンやキュプラといったセルロース系繊維が最も好ましい。不織布の物理刺激性は、拭き取り対象物と不織布の摩擦抵抗が過大であると低下し、不織布の表面繊維が極端に細くなり摩擦抵抗が過大となると値が大きくなる。表面の繊維径が２μｍ以下であるような、分割繊維でつくられた長繊維不織布では、繊維端やクリンプは存在せず、表面構成繊維の応力は小さいものの、摩擦抵抗が過大となり、物理刺激性が大きくなる。
【００２７】
以下、本発明の湿潤清拭部材用基材を用いた湿潤清拭部材について説明する。
本発明でいう湿潤清拭部材とは、例えばおしぼりやウエットティッシュ、清浄綿等の通常は湿潤状態、すなわち水及び／又は薬液が含浸された状態で使用される拭き取り布のことをいう。
本発明の湿潤清拭部材には、その他の添加剤として、通常の湿潤清拭部材に用いられる添加剤、例えば、殺菌剤や乾燥速度の向上剤としてのエタノールやイソプロピルアルコール等、保湿剤としてのグリセリン、プロピレングリコール、ポリエチレングリコール等、また香料や抗菌剤、除菌剤、増粘剤、色素、酸化防止剤、界面活性剤を用途に応じて適量添加されていてもよい。アルコールを添加する場合は、安全性の面から毒性の少ないエタノールが好ましい。
【００２８】
本発明の湿潤清拭部材の基材に付与される水及び／又は薬液量は、基材重量に対して１００〜４００重量％が好ましく、より好ましくは１５０〜３００重量％である。付与される水及び／又は薬液量が１００重量％未満であると保存中に水及び／又は薬液が蒸発し、湿潤状態を保つことができなかったり、清拭時の拭き取り効果が低下することがある。付与される薬液量が４００重量％を越えると、清拭時に薬液が垂れて床等を汚したり、拭き取り面に多量の水及び／又は薬液が残留し拭き跡が残ることがある。
本発明の湿潤清拭部材の形態は、通常、内部が密封可能に形成された容器に収納されて、容器から本発明の湿潤清拭部材用の基材を１枚ずつ引き出し可能な包装体の形態であり、特に限定されない。例えば、ロール状に巻かれた本発明の湿潤清拭部材用の基材を収納した筒状のプラスチック容器や１枚ずつ折り重ねた状態で収納したピロー包装体や紙容器でもよく、これらが複合された形態でもよい。
【００２９】
本発明の湿潤清拭部材の製造方法は限定されない。例えば、ロール状に巻かれた本発明の湿潤清拭部材用の基材を一方向のみ開封している筒状のプラスチック容器に収納し薬液を一定量含浸させ、プラスチックシート等で上部にヒートシールを行い、口を有する蓋を嵌め込む方法でも良い。１枚づつ折り重ねた不織布をプラスチックシート等で１方向のみ開封している製袋された容器に収納し、水及び／又は薬液を一定量含浸させ、開いていて口をヒートシールする方法や１枚づつ折り重ねた状態で水及び／又は薬液を一定量含浸させ、濡らした状態でプラスチックシート等を製袋を行いながら収納する方法、不織布ロールからシート状に引き出しながら水及び／又は薬液を一定量含浸させた後に、カットし１枚づつ折り重ねたり、ロール状にリワインドしたりし容器に収納する方法でもよく、これらが複合された製造方法でも良い。
【００３０】
本発明の湿潤清拭部材用の基材に水及び／又は薬液を含浸する工程は、ロール状の不織布をスリットする前でも後でも良く、容器に基材を収納する前でも後でも良い。１枚づつ折り重ねる場合においても同様で、基材に薬液を含浸する工程は折り重ねる前でも後でも良く、これらが複合された方法でも良い。
【実施例】
【００３１】
本発明を実施例に基づいて説明する。
なお、測定方法、評価方法等は以下の通りである。
（１）セルロース繊維の重量％の確認
基材を電子顕微鏡観察、示差熱量計、ＩＲ等で素材解析を行い、セルロース繊維以外の繊維が混在し、混在する素材の公定水分率が０．５％未満の場合には以下の方法でセルロース繊維の重量％を求める。尚、公定水分率は日本化学繊維協会編集の繊維ハンドブックに掲載の数値を用いる。混在する素材の公定水分率が０．５％以上の場合は混在する素材を溶解させてセルロース繊維の重量％を求める。
１０ｃｍ×１０ｃｍの試料を準備する。試料を秤量ビンに入れ、１０５℃で４時間乾燥させる。乾燥後、シリカゲルの入ったデシケータに入れ、１時間２０℃×６５％RH条件下で放冷する。試料＋秤量ビンの重量（Ｗ１）を計測後、試料を取り出し秤量ビンのみの重量（Ｗ２）を測定する。試料の絶乾重量（Ｗ３）を求める。
Ｗ３＝Ｗ１−Ｗ２
【００３２】
素材解析で得られた結果と同種のセルロース繊維１００％のシート（Ｓ）を準備し、同様の方法で絶乾重量（Ｗ４）を求める。
試料とＳを２０℃×６５％ＲＨ条件下で２４時間放置し、吸湿後の重量（それぞれＷ５、Ｗ６）を求める。
Ｓの平衡水分率Ｓ１（％）＝（Ｗ６−Ｗ４）／Ｗ４×１００
試料の平衡水分率Ｓ２（％）＝（Ｗ５−Ｗ３）／Ｗ３×１００
試料のセルロースの重量％は次式で求められる。
セルロースの重量％＝Ｓ２／Ｓ１×１００
【００３３】
（２）繊維径２．９〜７．１μｍの繊維割合
前述の方法で測定、算出した。
（３）繊維配列係数
前述の方法で測定、算出した。
（４）湿潤時の形態安定性
前述の方法で測定した。
（５）白色係数
前述の方法で測定した。
【００３４】
（６）脱落繊維
試料を３００ｍｌの純水に浸し、１５分間超音波を当てた後にワイパーを取り出す。この液を黒色に着色された濾紙を用いて濾過し、濾紙上に残されたファイバー状のワイパーからの脱落物を官能判定する。
判定水準
○：黒色濾紙にほとんど糸屑がない
△：黒色濾紙に残った糸屑が目立つ
×：黒色濾紙の色が消えるほどの糸屑が残る
【００３５】
（７）基材の目付、厚み
湿潤清拭部材用基材の任意の場所より試料をとり、２０℃×６５％RH条件下にて７２時間吊り干しし、乾燥及び調湿した基材の目付、厚みをＪＩＳ-Ｌ-１０９６記載の方法にて測定した。
（８）物理刺激性
前述の方法で測定した。
【００３６】
（９）拭き取り性
株式会社日研生物医学研究所製パームスタンプチェックの一般細菌（ＳＣＤ）寒天培地（品番ＰＬ６２０１Ｒ０１０）を準備する。湿潤清拭部材用基材に２５０重量％の純水を付与し、試験用の湿潤清拭部材を準備する。机等を触った後、両手を３０回以上擦り合わせて両手の掌の一般雑菌を出来る限り均一にする。左手を培地表面に密着させて、掌の一般雑菌を転写する。次に左手で湿潤清拭部材を持ち、３０秒間右掌を清拭する。清拭後、右手を培地表面に密着させて、掌の一般雑菌を転写する。培地を３７℃で１〜２日培養し、一般雑菌の繁殖程度をパームスタンプチェックの簡易判定表を用いて下記のように点数をつける。
５：清潔
４：軽度の汚染
２：汚染
１：重度の汚染
尚、左手が４以上であった場合は初期汚染程度が低かったため再試験を実施する。５回の繰り返しを行い、（右手の点数）−（左手の点数）の平均値を拭き取り性とした。
【００３７】
（１０）取り扱い性
（９）の拭き取り性を実施する際の取り扱い性について以下の基準で官能評価を実施した。
５：取り扱い性が良好
３：取り扱い性は普通
１：取り扱い性が悪い
【００３８】
［実施例１］
コットンリンターを銅アンモニア溶液で溶解し紡糸原液を準備した。原液吐出孔の直径が０．３ｍｍ、１８０個／ｃｍ２で存在する長方形の紡糸口金から原液を押し出した。押し出された原液は、紡糸水と共に矩形一段漏斗内に入り脱アンモニアによる凝固と同時に延伸させ、凝固した繊維は通液可能なメッシュ構造のネット上に振り落としつつ、ネットをネット進行方向と垂直方向に振動させた。得られた１層のウエブの上に同様の条件で紡糸したウエブを更に４層重ね、最終的に５層重ねのセルロース連続長繊維ウエブを得た。得られたセルロース連続長繊維ウエブを希硫酸で再生し、水洗後、得られた再生セルロース連続長繊維ウエブを高圧水流で繊維を交絡させた後、１００℃の熱風乾燥を行い貫通孔及び凹部が表面に形成された再生セルロース連続長繊維不織布を得た。
【００３９】
得られた再生セルロース連続長繊維不織布は、目付３７．９ｇ／ｍ２、厚み０．３０ｍｍであり、繊維径２．９〜７．１μｍの繊維が不織布表面を構成する本数割合は１００％であり、繊維配列係数は０．８５であった。特性及び機能性の評価結果を表１に示す。
表からもわかるとおり、得られた再生セルロース連続長繊維不織布は、拭き取り性が良好で、漂白を行わないでも白く、湿潤時の形態保持性に優れ、肌触りが良好で、物理刺激性が低く、湿潤清拭部材用の基材として極めて良好な不織布であった。
【００４０】
［実施例２］
特表２００２−５２１５８５号公報に記載された方法において、原液吐出孔の直径を３０μｍにし、その他の条件は適正な条件を用い、実施例１の方法に準じてネットをネット進行方向と垂直方向に振動させて不織布を得た。得られた再生セルロース長繊維不織布の目付は、２９．０ｇ／ｍ２、厚み０．２２ｍｍであり、繊維径２．９〜７．１μｍの繊維が不織布表面を構成する本数割合は１００％であり、繊維配列係数は０．９０であった。特性及び機能性の評価結果を表１に示す。
表からもわかるとおり、得られた精製セルロース長繊維不織布は、拭き取り性は良好で、漂白を行わないでも白く、湿潤時の形態保持性に優れ、肌触りが良好で、物理刺激性が低く、湿潤清拭部材用の基材として極めて良好な不織布であった。
【００４１】
［実施例３］
原液の吐出量を少なくした以外は実施例１と同様の方法で再生セルロース連続長繊維不織布を得た。得られた再生セルロース連続長繊維不織布は、目付２２．０ｇ／ｍ２、厚み０．１４ｍｍであり、繊維径２．９〜７．１μｍの繊維が不織布表面を構成する本数割合は１００％であり、繊維配列係数は０．８５であった。
得られた再生セルロース連続長繊維不織布と旭化成せんい株式会社製のポリプロピレンスパンボンド不織布（品番ＰＣ８０４５、目付４４．５ｇ／ｍ２、厚み０．４７ｍｍ）を重ねて高圧水流により複合化した後、乾燥させ複合不織布を得た。
得られた複合不織布は、目付６７．０ｇ／ｍ２、厚み０．５２ｍｍであり、繊維径２．９〜７．１μｍの繊維が不織布表面を構成する本数割合は６５％であり、再生セルロース連続長繊維不織布面の繊維配列係数は０．６５であった。特性及び機能性の評価結果を表１に示す。
表からもわかるとおり、得られた複合不織布は、拭き取り性は良好で、漂白を行わないでも白く、湿潤時の形態保持性に優れ、肌触りが良好で、物理刺激性が低く、保液性に若干の難点はあるものの湿潤清拭部材用の基材として極めて良好な不織布であった。
【００４２】
［比較例１］
実施例１において、ウエブを振り落とすネットの振動回数を低下した以外は実施例１と同様の方法で再生セルロース連続長繊維不織布を得た。得られた再生セルロース連続長繊維不織布は、目付３８．２ｇ／ｍ２、厚み０．３１ｍｍ、繊維径２．９〜７．１μｍの繊維が不織布表面を構成する本数割合は１００％であり、繊維配列係数は０．５５であった。特性及び機能性の評価結果を表１に示す。
表からもわかるとおり、得られた湿潤清拭用基材は清拭時に少しの力でＭＤ方向と平行の方向で裂けが生じ、湿潤清拭用基材として問題があるものであった。
【００４３】
［比較例２］
実施例１において、原液吐出孔の直径が０．３ｍｍ、１８０個／ｃｍ２で存在する長方形の紡糸口金を用い、ウエブを振り落とすネットの振動回数を若干低下させた以外は実施例１と同様の方法で再生セルロース連続長繊維不織布を得た。得られた再生セルロース連続長繊維不織布は、目付３７．７ｇ／ｍ２、厚み０．３５ｍｍ、繊維径２．９〜７．１μｍの繊維が不織布表面を構成する本数割合は０％であり、繊維配列係数は０．７２であった。特性及び機能性の評価結果を表１に示す。
表からもわかるとおり、得られた湿潤清拭用基材は、本発明の湿潤清拭用基材と比較して拭き取り性に劣るものであった。
【００４４】
【表１】
2006051155.tif 000002
【産業上の利用可能性】
【００４５】
本発明によれば、湿潤時の保形性、水又は薬液の保液性に優れ、かつ拭取り性が良好でしかも人体や器具への物理刺激性が低い湿潤清拭部材用の基材及び湿潤清拭部材を得ることができる。
【図面の簡単な説明】
【００４６】
【図１】繊維配列係数及び拡散面積の測定方法を模式的に示す図である。
【図２】湿潤形態保持率の測定方法を模式的に示す図である。
【符号の説明】
【００４７】
１…架台
２…サンプル保持板（２枚の間にサンプルを挟んで固定）
３…サンプル
４…荷重
【図１】
2006051155.tif 000003
【図２】
2006051155.tif 000004